Brevet FR2896505A1 — publié le 20070727

PROCEDE DE PREPARATION PAR POLYMERISATION PAR TRANSFERT D'IODE D'UN COPOLYMERE A ARCHITECTURE CONTROLEE DE TYPE TELOMERE OU DE COPOLYMERE A BLOC ISSU DE MONOMERES VINYL PHOSPHONATE La présente invention a pour objet un procédé de synthèse d'un copolymère à architecture contrôlée comprenant au moins un bloc A obtenu par la polymérisation de type ITP d'un mélange de monomères à insaturation éthylénique (Ao) ne comprenant pas de monomères à fonctions vinyl phosphonate et au moins un bloc B obtenu par la polymérisation d'un mélange de monomères à insaturation éthylénique (Bo) comprenant au moins un monomère B, portant au moins une fonction vinyl phosphonate. La présente invention a également pour objet un procédé de synthèse d'un copolymère à architecture contrôlée de type télomère comprenant au moins une chaîne B obtenu par la polymérisation d'un mélange de monomères à insaturation éthylénique (Bo) comprenant au moins un monomère B1 portant au moins une fonction vinyl phosphonate par polymérisation de type ITP, ainsi que le télomère susceptible d'être obtenu et ses utilisations. Selon la présente invention les copolymères à architectures contrôlées désignent les copolymères à blocs, tels les diblocs et les triblocs, les copolymères greffés, les copolymères étoilés, les microgels ou les copolymères à blocs ramifiés comportant un coeur microgel à densité de réticulation variable et contrôlée (tels que décrits dans la demande M. Destarac, B. Bavouzet, D. Taton. WO 2004014535, Rhodia Chimie), ainsi que les télomères, c'est-à-dire des polymères à fonctionnalité terminale contrôlée. Par monomère à fonction vinyl phosphonate, on entend au sens de la présente invention, un monomère qui comprend au moins une fonction acide vinyl phosphonique ou un analogue alkyl ester. On peut citer notamment parmi les monomères à fonction vinyl phosphonate, les 30 composés de formule (I) suivante : Y 0= PùOR1 OR2 (I) 2 dans laquelle : - Y représente un radical choisi parmi un atome d'hydrogène, un radical alkyle ayant de 1 à 6 atomes de carbone, un cyano, un radical phényle, un radical ester de formule -COOR3, un radical acétate de formule -OCOR'3, un acide phosphonique ou un ester méthylique, éthylique ou isopropylique d'acide phosphonique; - R3, R'3, identiques ou différents représentent un radical alkyle ayant de 1 à 12 atomes de carbone, et de préférence un radical alkyle ayant de 1 à 6 atomes de carbone; - R,, R2, identiques ou différents représentent un atome d'hydrogène, ou un radical alkyle ayant de 1 à 6 atomes de carbone éventuellement substitué par un atome d'halogène ; par atome d'halogène on entend le chlore, le fluor, le brome, ou l'iode. De préférence on utilise le chlore. Les blocs ou les chaînes selon l'invention peuvent être des homopolymères, des copolymères statistiques, des copolymères alternés ou des copolymères à gradient de composition. Une des approches technologiques de choix permettant de synthétiser des copolymères à architectures contrôlées est la polymérisation radicalaire dite vivante ou contrôlée. Les copolymères à architectures contrôlées sont utiles dans diverses industries, notamment comme agents dispersants, émulsifiants, texturants ou modificateur de surface. Par ailleurs, les (co)polymères portant des fonctions acide phosphonique sont développés industriellement pour leurs fonctions particulières dans des domaines variés tels que les agents d'ignifugation, anti-tartre, inhibiteurs de corrosion, promoteurs d'adhésion, ou dispersants de pigments. Ainsi, il apparaît que la synthèse de copolymères à architectures complexes portant des fonctions phosphonate PO3R,R2, et en particulier des fonctions acide phosphonique PO3H2, représente un challenge industriel très important. C'est également un challenge technique de taille à relever, et ceci pour deux raisons principales : - tout d'abord, la gamme de monomères industriels porteurs de fonction phosphonate PO3R,R2 est très limitée. La plupart sont des monomères vinyliques, comme l'acide vinyl phosphonique, le diméthyl ester de l'acide vinyl phosphonique, le bis(2-chloroéthyl) ester de l'acide vinyl phosphonique, l'acide vinylidène diphosphonique, le tetraisopropylester de l'acide vinylidène diphosphonique ; leur faible réactivité en polymérisation combinée à la fonctionnalité acide phosphonique ou phosphonate de certains des monomères listés a depuis toujours fortement compromis leur utilisation dans un procédé de polymérisation radicalaire vivante ou contrôlée. C'est la raison pour laquelle, jusqu'à présent, la synthèse d'homopolymères ou de copolymères comprenant des monomères comprenant des fonctions phosphonate a été effectuée par voie radicalaire conventionnelle, c'est-à-dire par un mécanisme non contrôlé. Les fonctions acide phosphonique P03H2 sont souvent générées par l'hydrolyse des esters correspondants qui peuvent être apportés par un monomère [Boutevin, B. et coll. Polym. Bull. 1993, 30, 243] ou un agent de transfert [Boutevin, B. et coll. Macromol. Chem. Phys. 2002, 203, 1049] approprié pendant la polymérisation. Très peu de travaux traitent de l'incorporation directe de fonctions P03H2 dans les polymères. C'est par exemple le cas en polymérisant l'acide vinyl phosphonique, désigné ci-après par AVP, par amorçage radicalaire [Herwig, W; Duersch, W; Engelhardt, F. US 4,696,987] ou par copolymérisation statistique, par exemple avec l'acide méthacrylique [Riegel, U; Gohla, W; Grosse, J; Engelhardt, F. US 4,749,758]. Le document GB 2293605 décrit la polymérisation de I'AVP et sa copolymérisation statistique avec l'acide acrylique. De même R. Padda et al. [Phosphorus, Sulfur and Silicon and the Related Elements 2002, 177 (6-7), 1697] décrivent la copolymérisation statistique d'un monomère diphosphonique : l'acide vinylidène diphosphonique. Pour ce qui est des télomères, c'est-à-dire des polymères à terminaison de chaîne contrôlées, fonctionnalisés par P03H2, Rhodia a développé une technologie permettant de synthétiser des polymères (par ex. polyacide acrylique (PAA)) à motif terminal diacide phosphonique di(P03H2) [Davis et al. WO 2004078662]. II apparaît que les polymères à fonctions phosphonate ou acide phosphonique les plus couramment décrits sont des homopolymères, des copolymères statistiques voire des télomères fonctionnalisés acide phosphonique en leur extrémité, ces polymères étant obtenus par voie radicalaire conventionnelle, c'est-à-dire par un mécanisme non contrôlé. Parmi les principales techniques de polymérisation radicalaire vivante ou contrôlée, citons la polymérisation radicalaire par transfert d'atome (ATRP), la polymérisation radicalaire contrôlée par les radicaux stables de type nitroxyle (NMP), la polymérisation par transfert réversible par addition-fragmentation (RAFT), et la polymérisation par transfert dégénératif d'iode (ITP). Cependant, pour dATRP, les motifs acide phosphonique et les analogues ester des monomères vinyliques et/ou des polymères formés ont tendance à interagir fortement avec les catalyseurs (Cu, Ru, Fe, Ni) d'ATRP, ce qui compromet le contrôle de cette polymérisation. 4 Pour la polymérisation NMP, le faible niveau de stabilisation des radicaux issus des monomères acide vinyl phosphonique ou de leurs analogues ester rend la polymérisation de ces monomères difficilement compatible avec cette technique. Dans le cas où la polymérisation est de type RAFT, et en particulier lorsque l'agent de transfert RAFT est un xanthate, procédé alors appelé MADIX pour Macromolecular Design via the Interchange of Xanthates, l'AVP a été copolymérisé statistiquement avec l'acide acrylique. Des copolymères double hydrophile P(Acrylamide)-b-P(AA-stat-AVP) ont été synthétisés comme décrit dans le document [M. Destarac, D. Taton, Direct access to Phosphonic Acid-Containing Block Copolymers via MADIX 40ème symposium international sur les macromolécules, MACRO 2004, Paris]. Des copolymères amphiphiles P(ABu)-b-P(AA-stat-AVP) ont été synthétisés comme décrit dans les documents WO 2003076529 et WO 2003076531. Cependant, il est important de noter que dans tous les cas de polymérisation MADIX décrits ci-dessus, le taux d'incorporation de l'AVP dans un bloc ne dépassait pas 25% en mole. Dans la littérature académique, la polymérisation radicalaire contrôlée par transfert d'iode (ITP) ou encore par transfert dégénératif (DT) a été décrite par M. Tatemoto dans Development of lodine Transfer Polymerization and its applications to telechelically reactive polymers , Kobunshi Robunshu, vol. 49, n 10, pp. 765-783 (1992). Dans ce procédé, un atome d'iode terminal û en bout de chaîne - peut être transféré de manière réversible d'une extrémité de chaîne à un radical en croissance d'une autre chaîne pendant la polymérisation. Les agents de transfert couramment mis en oeuvre sont des iodures d'alkyle ou de perfluoroalkyle. Pour le cas du styrène et des acrylates, on peut citer les travaux de Gaynor et coll. dans Macromolécules, 28, 8051-8056 (1995). D'autres exemples de polymérisation des monomères styrèniques par ITP sont disponibles dans les références Macromolécules, 33(9), 3485 (2000), Macromolécules, 32(22), 7354 (1999), et Macromolécules, 31(9), 2809 (1998). La synthèse de copolymères à blocs à base de styrène et d'acrylates par ITP a été décrite dans les références Macromolécules, 28, 2093 (1995) et Macromol. Rapid Commun. 2000, 21(13), 921. L'ITP de l'acétate de vinyle a été étudiée par lovu et coll. dans Macromolécules 2003, 36(25), 9346-9354. Lacroix-Desmazes et coll. dans ACS Symposium Series 854, 570-585 (2003) ont étudié la polymérisation ITP du chlorure de vinylidène et synthétisé les copolymères à blocs correspondant. Ces mêmes auteurs ont récemment décrit dans Macromolécules 2005, 38 (15), 6299 -6309 la polymérisation radicalaire des acrylates à l'aide d'iode moléculaire 12, nommant par la même ce procédé reverse ITP ou RITP. Les documents EP 0489370 et US 5,439,980 de Daikin Industries décrivent la synthèse de copolymères à blocs par transfert réversible d'iode. Les documents EP 272698 et EP 0501532 de Daikin Industries décrivent la polymérisation par ITP de monomères fluorés pour accéder à des copolymères à blocs 5 fluorés. Les documents EP 0617057, EP 0974604 et US 5,455,319 de Geon Company traitent de la polymérisation ITP de monomères halogénés, notamment du chlorure de vinyle. Le document EP 0947527 de B.F. Goodrich Company décrit la polymérisation ITP en émulsion aqueuse pour accéder notamment à des copolymères tri blocs ABC. Le document WO 03/097704 de la société Solvay décrit la polymérisation par transfert d'iode de compositions de monomères halogénés pour certains, en présence d'iode moléculaire 12 comme agent de transfert. Le document WO 2004/009648 de la société Akzo Nobel décrit la synthèse de copolymères à architectures contrôlées par polymérisation par transfert d'iode, pour lesquels une des séquences est riche en monomères méthacrylates. Dans le document WO 2004/009644 de la société Akzo Nobel, l'iode moléculaire 12 est mis en oeuvre pour contrôler la polymérisation d'une composition méthacrylique comprenant au moins une fonction réticulable. Ainsi, aucun des documents précédemment cités concernant la polymérisation contrôlée par transfert d'iode (ITP) ne décrit la mise en oeuvre d'un monomère à fonction acide vinyl phosphonate. Le besoin existait d'arriver à synthétiser des polymères à blocs dont un des blocs à une composition élevée en monomère à fonction vinyl phosphonate. En effet le monomère vinyl phosphonate est un monomère peu réactif, en général beaucoup plus onéreux que les comonomères qui l'accompagnent dans le mélange réactionnel. Le fait d'être capable de le localiser à volonté dans une partie précise du polymère devrait permettre d'en utiliser moins pour atteindre la propriété visée, et donc de diminuer les coûts. De plus le fait d'avoir plusieurs motifs vinyl phosphonate consécutifs dans un polymère devrait permettre d'apporter des propriétés intéressantes en particulier lorsque on utilise les polymères ainsi obtenus comme agents anti-tartres. Un des buts de la présente invention est de trouver un moyen de synthétiser des copolymères à architectures contrôlées comprenant au moins une séquence à base de monomères portant des fonctions vinyl phosphonate en composition élevée en fonctions vinyl phosphonate. Ce but et d'autres ont été atteints par la Demanderesse en utilisant un procédé particulier de polymérisation radicalaire de type à transfert d'atome d'iode (ITP). En effet, c'est grâce à la maîtrise des conditions réactionnelles, en terme de concentration du milieu réactionnel, et les conditions de température et de concentration en amorceur et la nature et la concentration de l'agent de transfert iodé que la demanderesse a pu obtenir des polymères à architecture contrôlée comprenant des séquences riches en monomère vinylphosphonate. La présente invention a donc pour objet un procédé de synthèse d'un copolymère à architecture contrôlée comprenant au moins un bloc A obtenu par la polymérisation d'un mélange de rnonomères à insaturation éthylénique (Ao) ne comprenant pas de monomères à fonctions vinyl phosphonate et au moins un bloc B obtenu par la polymérisation d'un mélange de monomères à insaturation éthylénique (Bo) comprenant au moins un monomère B, portant au moins une fonction vinyl phosphonate comprenant les étapes suivantes : (a) on réalise une polymérisation radicalaire menant à l'obtention d'un polymère fonctionnalisé en son extrémité par un atome d'iode utile à titre d'agent de transfert dans une réaction de polymérisation radicalaire contrôlée, ladite étape étant conduite en mettant en contact : - des molécules monomères éthyléniquement insaturées, - une source de radicaux libres, et au moins un agent de transfert iodé (b) on réalise, suite à l'étape (a), une étape de polymérisation radicalaire, ou plusieurs étapes successives de polymérisations radicalaires, ladite ou lesdites étape(s) consistant chacune à effectuer une polymérisation radicalaire menant à l'obtention d'un copolymère à blocs fonctionnalisé en son extrémité par un atome d'iode utile à titre d'agent de transfert dans une réaction de polymérisation radicalaire, ladite ou lesdites étapes étant conduite(s) en mettant en contact : - des molécules monomères éthyléniquement insaturées dont au moins une est différente de celles mis en oeuvre dans l'étape précédente, - une source de radicaux libres, et le polymère fonctionnalisé issu de l'étape précédente ; étant entendu que l'une des étapes de polymérisation (a) et (b) définies ci-dessus conduit à la formation du bloc B, c'est à dire du bloc comprenant les fonctions vinyl phosphonate et qu'une autre des étapes de polymérisation des étapes (a) et (b) conduit à la formation d'un autre bloc, en l'occurrence le bloc A, les monomères éthyléniquement insaturés mis en oeuvre dans les étapes (a) et (b) étant choisis parmi les monomères adaptés pour obtenir un copolymère à architecture contrôlée tel que défini précédemment. La présente invention a également pour objet un procédé de synthèse d'un copolymère à architecture contrôlée de type télomère comprenant au moins une chaîne B obtenu par la polymérisation d'un mélange de monomères à insaturation éthylénique (Bo) comprenant au moins un monomère B, portant au moins une 5 fonction vinyl phosphonate comprenant l'étape suivante : on met en contact - des molécules monomères éthyléniquement insaturées, - une source de radicaux libres, et au moins un agent de transfert iodé. 10 La présente invention a également pour objet un copolymère à architecture contrôlée de type télomère susceptible d'être obtenu par le procédé de synthèse de l'invention. La présente invention a enfin pour objet l'utilisation du copolymère à architecture contrôlée de type télomère susceptible d'être obtenu par le procédé de synthèse de l'invention comme agent modificateur de surface, comme dispersant ou comme 15 émulsifiant. Le copolymère à architecture contrôlée peut être un copolymère à bloc (di ou triblocs), un copolymère greffé, un copolymère étoilé ou un microgel, comprenant au moins un bloc A et au moins un bloc B ainsi qu'un télomère comprenant une chaîne B. Le bloc A, selon l'invention, est obtenu par la polymérisation d'un mélange de 20 monomères à insaturation éthylénique (Ao) ne comprenant pas de monomères à fonctions vinyl phosphonate. Le bloc B est obtenu par la polymérisation d'un mélange de monomères à insaturation éthylénique (Bo) comprenant au moins un monomère B, portant une fonction vinyl phosphonate. Les blocs selon l'invention peuvent être des homopolymères, des copolymères 25 statistiques, des copolymères alternés ou des copolymères à gradient de composition. Selon l'invention le rapport massique des blocs A et B varie entre 1/99 et 99/1. Le bloc A est obtenu par la polymérisation d'un mélange de monomères (Ao) à insaturation éthylénique ne comprenant pas de monomères porteurs de fonction vinyl 30 phosphonate. Le groupe (Ao) comprend les monomères hydrophiles (h) ou hydrophobes (H) choisis parmi les monomères suivants : Parmi les monomères hydrophiles (h) on peut citer : - les acides mono- et di-carboxyliques insaturés éthyléniques tels que l'acide acrylique, l'acide méthacrylique, l'acide itaconique, l'acide maléique, ou l'acide 35 fumarique et leurs dérivés tels que les mono-aikylesters de préférence avec des alcools en C1-C4, et les amides comme l'acrylamide, le méthacrylamide, ou - les monomères éthyléniques comprenant un groupe uréido tels que l'éthylène urée éthyl méthacrylamide, ou l'éthylène urée éthyl méthacrylate, ou 8 - les monomères éthyléniques comportant un groupe acide sulfonique ou un de ses sels alcalins ou d'ammonium, comme par exemple l'acide vinylsulfonique, l'acide vinylbenzène sulfonique, l'acide alpha-acrylamido-méthylpropanesulfonique, ou le 2-sulfoéthylène-méthacrylate, ou - les monomères porteurs d'une fonction acide boronique tel que le p-vinylphényl acide boronique, ou - les monomères cationiques choisis parmi les (méth)acrylates d'aminoalkyle, les (méth)acrylamides d'aminoalkyle ; les monomères comprenant au moins une fonction amine secondaire, tertiaire ou quaternaire, ou un groupe hétérocyclique contenant un atome d'azote ; les sels d'ammonium de diallyldialkyl ; ces monomères étant pris seuls ou en mélanges, ainsi que sous forme de sels, les sels étant de préférence choisis de telle sorte que le contre-ion soit un halogénure comme par exemple un chlorure, ou un sulfate, un hydrosulfate, un alkylsulfate (par exemple comprenant 1 à 6 atomes de carbone), un phosphate, un citrate, un formate, un acétate, tels que le diméthyl amino éthyl (méth)acrylate, diméthyl amino propyl (méth)acrylate le ditertiobutyl aminoéthyl (méth)acrylate, le diméthyl amino méthyl (méth)acrylamide, le diméthyl amino propyl (méth)acrylamide ; l'éthylène imine, la vinylamine, la 2-vinylpyridine, la 4-vinylpyridine ; le chlorure de triméthylammonium éthyl (méth)acrylate, le méthyl sulfate de triméthylammonium éthyl acrylate, le chlorure de benzyl diméthylammonium éthyl (méth)acrylate, le chlorure de 4-benzoylbenzyl diméthyl ammonium éthyl acrylate, le chlorure de triméthyl ammonium éthyl (méth)acrylamido, le chlorure de triméthyl ammonium de vinylbenzyle ; le chlorure d'ammonium de diallyldiméthyl seuls ou en mélanges, ou leurs sels correspondants, ou - les amides cycliques de la vinylamine, tel que le N-vinylpyrrolidone et le vinylcaprolactame,ou - l'alcoolpolyvinylique résultant de l'hydrolyse d'un polyacétate de vinyle par exemple, ou - plus généralement, les polymères hydrophiles provenant d'une modification chimique d'un bloc hydrophobe, par exemple par hydrolyse d'un polyacrylate d'alkyle en polyacide acrylique. De préférence, les unités monomères hydrophiles (h) sont choisies parmi l'acide acrylique (AA), l'acrylamide (Am), l'acide 2-acrylamido-2-méthyl-propanesulfonique (AMPS), le sulfonate de styrène (SS), la N-vinylpyrrolidone, l'acide vinyl sulfonique (AVS), ou leurs mélanges et les unités alcool vinylique issues de l'hydrolyse du polyacétate de vinyle, ou leurs mélanges. De manière encore plus préférentielle on utilise des unités d'acide acrylique (AA) ou l'alcool vinylique. Parmi les monomères ayant un caractère hydrophobe (H) on peut citer : -les monomères dérivés styréniques tels que le styrène, l'alphaméthylstyrène, le paraméthylstyrène ou le paratertiobutylstyrène, ou - les esters de l'acide acrylique ou de l'acide méthacrylique avec des alcools en Cl- C12, de préférence en C1-C8, éventuellement fluorés, tels que, par exemple, l'acrylate de méthyle, l'acrylate d'éthyle, l'acrylate de propyle, l'acrylate de n-butyle, l'acrylate d'isobutyle, l'acrylate de 2-éthylhexyle, l'acrylate de t-butyle, le méthacrylate de méthyle, le méthacrylate d'éthyle, le méthacrylate de n-butyle, le méthacrylate d'isobutyle, - les nitriles vinyliques contenant de 3 à 12 atomes de carbone, et notamment l'acrylonitrile ou le méthacrylonitrile, - les esters vinyliques d'acides carboxyliques, comme l'acétate de vinyle (VAc), le versatate de vinyle, ou le propionate de vinyle, - les halogénures de vinyle ou de vinylidène, par exemple le chlorure de vinyle, le fluorure de vinyle, le chlorure de vinylidène et le fluorure de vinylidène, et - les monomères diéniques, par exemple le butadiène ou l'isoprène. De préférence, les unités monomères hydrophobes (H) des copolymères à architectures contrôlées de l'invention sont des esters de l'acide acrylique avec des alcools linéaires ou ramifiés en C1-C8, et en particulier en C1-C4, comme, par exemple, l'acrylate de méthyle, l'acrylate d'éthyle, l'acrylate de propyle, l'acrylate de butyle (Abu) ou l'acrylate de 2-éthylhexyle (A2EH), les acrylates fluorés, ou bien des dérivés styréniques tels que le styrène, ou l'acétate de vinyle (VAc),ou le chlorure de vinyle, ou le chorure de vinylidène, ou le fluorure de vinylidène. Selon un mode préféré de l'invention le bloc A est le polyacide acrylique ou l'alcool polyvinylique. Le polyacide acrylique peut être obtenu soit par polymérisation de monomère acide acrylique, soit par polymérisation d'un monomère de type acrylate d'alkyle tel que par exemple acrylate de méthyle ou de butyle suivi d'une hydrolyse. L'alcool polyvinylique peut être obtenu par polymérisation d'acétate de vinyle suivi d'une hydrolyse. Concernant le bloc B ou la chaîne B, il (ou elle) est obtenu(e) par la polymérisation d'un mélange de monomères (Bo) comprenant au moins un monomère B, portant au moins une fonction vinyl phosphonate, et éventuellement un monomère B2 ne portant pas de fonction vinyl phosphonate choisi dans le groupe Ao définit précédemment. De préférence, le bloc B ou la chaîne B est obtenu(e) par la polymérisation d'un mélange de monomères (Bo) comprenant, - de 10 à 100%, de préférence, 20 à 100% en mole d'au moins un monomère B, portant au moins une fonction vinyl phosphonate, et - de 0 à 80% en mole d'au moins un monomère B2 ne portant pas de fonction vinyl phosphonate choisi dans le groupe Ao définit précédemment. De manière encore plus préférée, le bloc B ou la chaîne B est obtenu(e) par la polymérisation d'un mélange de monomères (Bo) comprenant, - de 50 à 100% en mole d'au moins un monomère B, portant au moins une fonction vinyl phosphonate, et - de 0 à 50% en mole d'au moins un monomère B2 ne portant pas de fonction vinyl phosphonate choisi dans le groupe Ao définit précédemment. Le monomère comprenant au moins une fonction vinyl phosphonate B, peut être un composé de formule (I) : Y 0= PùORS OR2 (I) dans laquelle : - Y représente un radical choisi parmi un atome d'hydrogène, un radical alkyle ayant de 1 à 6 atomes de carbone, un cyano, un radical phényle, un radical ester de formule - COOR3, un radical acétate de formule -OCOR'3, un acide phosphonique ou un ester méthylique, éthylique ou isopropylique d'acide phosphonique; - R3,R'3, identiques ou différents représentent un radical alkyle ayant de 1 à 12 atomes de carbone, et de préférence un radical alkyle ayant de 1 à 6 atomes de carbone; - R1, R2, identiques ou différents représentent un atome d'hydrogène, ou un radical alkyle ayant de 1 à 6 atomes de carbone éventuellement substitué par un atome d'halogène ; ou leurs mélanges, étant entendu que lorsque le bloc B est obtenu par la polymérisation d'un mélange de monomères (Bo) comprenant de 50 à 100% en mole d'au moins un monomère B,, et que B1 vérifie la formule (I) avec Y différent d'un atome d'hydrogène, alors le bloc B comprend également des monomères B1 dans lequel Y représente un atome d'hydrogène. Par atome d'halogène on entend le chlore, le fluor, le brome,ou l'iode. De préférence on utilise le chlore. Parmi les monomères B1 utiles dans la présente invention on peut citer notamment l'acide vinyl phosphonique, le diméthyl ester de l'acide vinyl phosphonique, le bis(2-chloroethyl) ester de l'acide vinyl phosphonique, l'acide vinylidène diphosphonique, le 11 tetraisopropylester de l'acide vinylidène diphosphonique, ou l'acide alpha-styrène phosphonique, ou leurs mélanges. Les monomères B1 à fonction mono ou diacide vinyl phosphonique peuvent être utilisés sous forme d'acide libre, ou sous forme de leurs sels. Ils peuvent être neutralisés, partiellement ou totalement, éventuellement par une amine par exemple la dicyclohexylamine. Le monomère B, préféré selon l'invention est l'acide vinyl phosphonique. Le monomère B2 utile dans la présente invention peut être choisi parmi les monomères Ao définis ci-dessus. De préférence le monomère B2 est choisi parmi l'acide acrylique, l'acrylamide, l'acide vinyl sulfonique, l'acétate de vinyle, l'acrylate de butyle ou leurs mélanges. De manière encore plus préférée le monomère B2 est l'acide acrylique. En général les copolymères à architecture contrôlée présentent une masse moyenne en poids comprise entre 1000 et 100000. Le plus souvent entre 4000 et 50000. Ils présentent aussi un indice de polydispersité inférieur à 2,5, de préférence compris entre 1,3 et 2,5 et plus préférentiellement entre 1,3 et 2,0. Le rapport massique entre blocs A et B est tel que B/(A+B) est de préférence compris entre 0,01 et 0,5, et de manière encore plus préférée comprise entre 0,02 et 0.2. Lorsque le bloc B est obtenu par la polymérisation d'un mélange de monomères (Bo) comprenant de 50 à 100% en mole d'au moins un monomère B, portant au moins une fonction vinyl phosphonate, alors on se place de préférence dans les conditions suivantes : la concentration en monomère Bo dans le milieu est telle que le taux de solide doit être supérieur à 50%, de préférence supérieur à 60% et de manière encore plus préférée supérieure à 70%, le taux de solide étant défini de la manière suivante : masse Bo/masse (Bo+ solvant) si Bo est polymérisé en premier bloc, masse (Ao+Bo)/masse (Ao+ Bo+ solvant) si Bo est polymérisé en second bloc ; et la concentration cumulée ou totale de l'amorceur est comprise entre 0.5 et 20% en mole par rapport au mélange de monomères Bo. Les masses moléculaires du bloc B sont généralement inférieures à 10000, de préférence inférieures à 5000 et de manière encore plus préférées inférieures à 2000. La concentration en amorceur et le mode d'introduction de l'amorceur sont définis de façon à obtenir le bon compromis entre une conversion élevée en monomère Bo et un taux de chaînes incontrôlées aussi faible que possible. Ainsi on introduitl'amorceur en batch au début de la réaction, ou en spot, ou en continu ou semi -continu en mettant le monomère B, préférentiellement en pied de cuve de telle sorte que la concentration cumulée ou totale de l'amorceur soit comprise entre 0.5 et 20% en mole par rapport au mélange de monomères Bo. Le taux de solide en monomère Bo est élevé par rapport aux conditions habituelles dans lesquelles sont mis en oeuvre les procédés de polymérisation radicalaire contrôlée. Enfin les masses moléculaires du bloc B ont également été définies de façon à bien contrôler la polymérisation. Les agents de transfert iodés utiles au titre de l'invention possèdent tous au moins un groupement stabilisant du radical centré sur le carbone adjacent aux atomes d'iode. Ce groupement active les réactifs vis-à-vis du transfert d'iode et rend de ce fait efficaces les agents de transfert. Les agents de transfert iodés peuvent être classés en trois catégories : i) monoiodés sans groupe fonctionnel de formule R-1 (II) ii) monoiodés avec un groupe fonctionnel de formule Z2-R'-1 (III) iii) diiodés de formule I-R'-1 (IV). L'agent de transfert iodé utile pour la mise en oeuvre des procédés de l'invention peut être choisi parmi les composés réactifs monoiodés sans groupe fonctionnel de formule (II) suivante : R-1 (Il) dans laquelle, R représente : - un groupe alkyle, acyle, aryle, alcényle ou alcynyle, - un cycle carboné, saturé ou non, éventuellement aromatique ; - un hétérocycle, saturé ou non, éventuellement aromatique; - une chaîne polymère ; - un atome d'iode ; ou - HI2C- lorsque R est différent d'un atome d'iode ou du radical HI2C-, il comprend en outre au moins un groupement stabilisant du radical R. et possède de 1 à 50 atomes de carbone, le polymère et le groupe stabilisant du radical étant liés au même atome de carbone dans R, Le groupe stabilisant du radical R. peut être aryle, alcène, ester, acide, amide, cétone, nitrile, halogène, isocyanate, nitro et amine. Des exemples de groupes stabilisants des radicaux R. sont C6H4CH3, C6H5, (C=O)OCH3, F, Cl et CN. A titre d'exemples, citons parmi les composés R-1 le 1-chloro-1-iodoéthane, le 1-fluoro-1-iodoéthane, 1-phényl-1-iodoéthane, le monoiodoperfluoroéthane, monoiodo- perfluoropropane, 2-iodoperfluorobutane, 1-iodoperfluorobutane, 1-iodoperfluoro(4-méthylbutane), 1-iodoperfluorohexane, 1-iodoperfluoro-n-nonane, monoiodoperfluorocyclohexane, monoiodotrifluorocyclobutane, monoiododifluorométhane, monoiodomonofluorométhane, 2-iodo-1-hydroperfluoroéthane, 3-iodo-1-hydroperfluoropropane, monoiodomonochloro-difluorométhane, monoiododichloromonofluoroéthane, 2-iodo-1,2-dichloro-1,1,2-trifluoroéthane, 4-iodo-1,2-dichloroperfluorobutane, 6-iodo-1,2-dichloro- perfluorohexane, 4-iodo-1,2,4-trichloroperfluorobutane, 1-iodo-2,2-dihydroperfluoro-propane, 1-iodo-2-hydroperfluoropropane, monoiodotrifluoroéthane, 3-iodoperfluoro- prop-1-ène, 4-iodoperfluoropentène-1,4-iodo-5-chloropent-1-ène, 2-iodoperfluoro(1-cyclbutenyl)éthane, 1-iodoperfluorodécane, 2-iodo-1,1,1-trifluoroéthane, 1-iodo-1- hydroperfluoro(2-rnéthyléthane), 2-iodo-2,2-dichloro-1,1,1-trifluoroéthane, 2-iodo-perfluoroéthylperfluorovinyl éther, 2-iodoperfluoroéthylperfluoroisopropyl éther, 3-iodo-2chloroperfluorobutylperfluorométhyl éther, le iodopentafluorocyclohexane, le iodoperfluorohexare, l'iodoacétonitrile, le methyl-2-iodopropionate, l'éthyl-2- iodopropionate ou l'iodure de benzyle. Les agents R-I préférés sont le 1-iodoperfluorohexane (C6F131), l'iodoacétonitrile (CNCH2I), le methyl-2-iodopropionate (CH3CH(CO2CH3)-I), le 1-phényl-1-iodoéthane (CH3CH(C6H5)-I) et l'iodure de benzyle (C6H5CH2-I). L'agent de transfert iodé utile pour la mise en oeuvre du procédé de l'invention peut 20 également être choisi parmi les composés monoiodés porteurs d'un groupe fonctionnel de formule (III) suivante : Z2-R'-1 (III) dans laquelle, R' représente : 25 - un groupe alkylène, arylène, - un cycle carboné, saturé ou non, éventuellement aromatique ; -un hétérocycle, saturé ou non, éventuellement aromatique; ou - une chaîne polymère ; avec R', comme noté ci-dessus, comprenant au moins un groupement stabilisant du 30 radical Z2-R' et possède de 1 à 50 atomes de carbone, le polymère et le groupe stabilisant du radical étant liés au même atome de carbone dans Z2-R' ; le groupe stabilisant du radical R' peut être aryle, alcène, ester, acide, amide, cétone, nitrile, halogène, isocyanate, nitro et amine ; Des exemples de groupes stabilisants des radicaux Z2-R' sont C6H4CH3, C6H5, 35 (C=O)OCH3, F, Cl et CN. Z2 est sélectionné parmi les groupes OR1, N(R1)2, SR1, COOR1, COOM, oléfine du type ùCR1=C(R1)2i époxy, SO3M, P(0)(OR1)2, P(R1)3, isocyanate et CR1=O, où R1 est un atome d'hydrogène ou un groupe ayant de 1 à 20 atomes de carbone, R1 étant 14 identique ou différent pour tout Z2 possédant plus de un R,, et où M est un sel de métal alcalin tel qu'un sel de sodium ou de potassium. Les agents de transfert Z2-R'-1 préférés sont l'acide 3-iodo-4-chloroperfluorobutyrique, l'iodure d'allyle ou encore le 1-iodo-1phényléthanol (Illa) ou l'acide iodoacétique (Illb) 5 décrits ci-dessous : HO (Illa) (Illb) Les agents de transfert diiodés sans groupe fonctionnel sont de formule générale (IV) suivante : 10 I-R'-1 (IV) dans laquelle R' représente : - un groupe alkylène, arylène, - un cycle carboné, saturé ou non, éventuellement aromatique ; 15 - un hétérocycle, saturé ou non, éventuellement aromatique; ou - une chaîne polymère ; avec R', comme noté précédemment, comprenant au moins un groupement stabilisant du radical R' et possède de 1 à 50 atomes de carbone, le polymère et le groupe stabilisant du radical étant liés au même atome de carbone dans R' ; 20 le groupe stabilisant du radical peut être aryle, alcène, ester, acide, amide, cétone, nitrile, halogène, isocyanate, nitro et amine. Des exemples de groupes stabilisants des radicaux R' sont C6H4CH3, C6H5, (C=O)OCH3, F, Cl et CN. A titre d'exemples, citons parmi les composés I-R'-1 le 1,3-diiodoperfluoro-n-propane, 25 1,4-diiodoperfluoro-n-butane, 1,3-diiodo-2-chloroperfluoro-n-propane, 1,5-diiodo-2,4-dichloroperfluoro-n-pentane, 1,7-diiodoperfluoro-n-octane, 1,12-diiodoperfluorodécane, 1,16-diiodoperfluorohexadécane, 1,2-di(iododifluorométhyl)perfluorocyclobutane, 1,4-di(iododifluorométhyl)tétrafluorocyclohexane, 1,4-di(iodométhyl)benzène (IVa), l'éthylèneglycol di(iodomethyl)ester (IVb), et le dimethyl-2,5-diiodoadipate (IVc). 30 Les réactifs I-R'-1 préférés sont le 1,4-di(iodométhyl)benzène (Iva) l'éthylèneglycol di(iodomethyl)ester (lVb), et le dimethyl-2,5-diiodoadipate (lVc). o 0 o o OMe (Iva) (lVb) (lVc) Le réactif iodé sélectionné pour la polymérisation dépend du type de monomère polymérisé et de l'architecture contrôlée désirée. Un bon équilibre entre la vitesse de transfert et la vitesse de réamorçage doit être trouvé. Pour la synthèse de copolymères à architectures contrôlées en plusieurs étapes et pour la synthèse de télomères en une étape les trois types d'agents de transfert iodés de formules (Il), (III) et (IV) sont utilisables. Pour la synthèse de copolymères à architectures contrôlées en plusieurs étapes on préfère utiliser les agents de transfert iodés de formule R-1 (Il) ou de formule I-R'-1 (IV). Pour la synthèse de télomères on préfère utiliser les agents de transfert iodés de formule R-1 (II) ou Z2-R'-1 (III). La polymérisation peut être mise en oeuvre notamment en masse, en solvant ou bien en milieu dispersé. Lorsque la polymérisation est mise en oeuvre en solvant, ledit solvant est l'acétonitrile, l'acétate d'éthyle ou un alcool choisi parmi l'éthanol, l'isopropanol, ou leurs mélanges avec l'eau éventuellement. La polymérisation mise en oeuvre en solvant dans l'acétonitrile ou un alcool comme l'éthanol constitue un mode de réalisation préféré de l'invention. L'eau, un alcool ou un milieu hydro-alcoolique sont plus particulièrement recommandés dans le cadre de la mise en oeuvre de monomères hydrophiles du type de l'acide acrylique (AA), de l'acrylamide (AM), de l'acide 2-acrylamido-2-méthylpropanesulfonique (AMPS), et du sulfonate de styrène (SS) et/ou dans le cadre de la mise en oeuvre de monomères hydrophobes tels que l'acrylate de n-butyle ou de l'acrylate de 2-éthylhexyle. L'invention a également pour objet l'utilisation des télomères selon l'invention comme agent modificateur de surface (en particulier comme hydrophylisant, hydrophobant, oléophobant), comme promoteur d'adhésion, comme agent anti-corrosion, comme agent ignifugeant, comme dispersant ou comme émulsifiant. Les exemples suivants illustrent l'invention sans en limiter la portée. Exemples : Exemple 1: Polymérisation radicalaire de l'acide vinyl phosphonique (AVP) en présence d'iode moléculaire 12. 5,0 g (4,67 x 10-2 mol) d'AVP, 0,29 g (1,77 x 10-3 mol) d'azobiisobutyronitrile (AIBN), 0,18 g (7,08 x 10"4 mol) d'Iode 12 et 10 g d'acétonitrile sont introduits dans un ballon bicol de 100 ml couvert d'un film d'aluminium et équipé d'un réfrigérant. Le mélange est dégazé à l'aide d'argon pendant 10 min à 0 C puis placé à 80 C sous agitation magnétique. La réaction est arrêtée lorsque le monomère n'est plus consommé. La conversion maximum atteinte est de 50% (mesurée par RMN 31P). Le polymère est obtenu par précipitation dans l'acétate d'éthyle, puis filtré et conservé dans le noir à 0 C. Une poudre blanche est obtenue. Des analyses GPC dans l'eau ont été réalisées sur le produit obtenu ainsi que sur deux autres polymères synthétisés en présence de concentrations variables en iode 12. Les analyses GPC montrent bien que les masses molaires sont contrôlées par le taux d'iode. Cellesci sont d'autant plus élevées que la concentration initiale en 12 est faible. De plus, une analyse élémentaire a été réalisée sur un échantillon pour lequel la concentration initiale en 12 correspondait à un polymère contenant 30 unités AVP. L'analyse élémentaire confirme bien la valeur du degré de polymérisation moyen en nombre visée. En outre, l'analyse élémentaire confirme la présence d'iode. Exemple 2: Polymérisation radicalaire de l'acide vinyl phosphonique (AVP) en présence de C6F13-I : 5,0 g (4,67 x 10-2 mol) d'AVP, 0,08 g (5,09 x 104 mol) d'AIBN, 0,69 g (1,54 x 10-3 mol) de C6F131 et 10 g d'acétonitrile sont introduits dans un ballon bicol de 100 ml couvert d'un film d'aluminium et équipé d'un réfrigérant. Le mélange est dégazé à l'aide d'argon pendant 10 min à 0 C, suivi par trois cycles vide/argon puis placé à 70 C sous agitation magnétique. La réaction est arrêtée lorsque le monomère n'est plus consommé. La conversion maximum atteinte est de 70% (mesurée par RMN 31P). Le polymère est obtenu par précipitation dans l'acétone, puis filtré et conservé dans le noir à 0 C. Une poudre blanche est obtenue. La RMN 19F effectuée dans l'eau deutérée montre bien la présence des signaux du groupement C6F13-. Seul le signal du CF2 en a de l'atome d'iode a disparu à -60 ppm et un nouveau signal caractérisant le CF2 en a du CH2 du VPA apparaît à -112ppm. En outre, une analyse Maldi-Tof corrobore ces résultats puisque la structure attendue C6F13(VPA)n_1-CH=CHP03H2 est observée (HI est éliminé en bout de chaîne lors de l'analyse). La très bonne hydrodispersabilité du polymère formé est également caractéristique de la formation d'un polymère amphiphile. 17 Exemple 3: Polymérisation radicalaire de l'acide vinyl phosphonique (AVP) en présence de CH3CH(CO2CH3)I : 5,0 g (4,67 x 10-2 mol) d'AVP, 0,08 g (5,09 x 10-4 mol) d'AIBN, 0,33 g (1,54 x 10-3 mol) de CH3CH(CO2CH3)I et 10 g d'acétonitrile sont introduits dans un ballon bicol de 100 ml couvert d'un film d'aluminium et équipé d'un réfrigérant. Le mélange est dégazé à l'aide d'Argon pendant 10 min à 0 C, suivi par trois cycles vide/Argon puis placé à 70 C sous agitation magnétique. La réaction est arrêtée lorsque le monomère n'est plus consommé. La conversion maximum atteinte est de 70% (mesurée par RMN 31P). Le polymère est obtenu par précipitation dans l'acétone, puis filtré et conservé dans le noir à 0 C. Une poudre blanche est obtenue. Les analyses IR-TF et RMN 1H caractérisent la présence de la fonction ester de l'agent de transfert en bout de chaîne des oligomères d'AVP. En effet, l'analyse IR-TF montre la présence de la vibration du carbonyle à 1710 cm"1. La RMN 1H caractérise le pic du méthyle en a du groupement carbonyle. Enfin, une étude cinétique par chromatographie en phase gazeuse montre une consommation de l'agent iodé au cours de la réaction. Exemple 4: Synthèse de copolymère dibloc poly(acrylate de méthyle)-poly(acide vinyl phosphonique) : 2,0 g (2,22 x 10-2 mol) d'acrylate de méthyle (AM), 0,379 g (2,31 x 10-3 mol) d'azobisisobutyronitrile (AIBN), 0,294 g (1,16 x 10-3 mol) d'Iode 12 et 10 g de toluène sont introduits dans un ballon bicol de 100 ml couvert d'un film d'aluminium et équipé d'un réfrigérant. Le mélange est dégazé à l'aide d'Argon pendant 10 min à 0 C puis placé à 80 C sous agitation magnétique. La réaction est stoppée avant conversion totale du monomère AM. Le brut réactionnel est analysé par GPC (éluent THF) et une masse molaire Mn de 1100 g/mol (étalons PMMA) est obtenue avec un indice de polymolécularité MW/Mn de 1,6. L'analyse RMN 1H montre la présence de l'atome d'iode en bout de chaîne du polyacrylate de méthyle par le pic du proton -CH- à 4,5 ppm en position a de l'atome d'iode. L'acrylate de méthyle résiduel est totalement évaporé sous vide avant l'étape suivante de polymérisation. 1,54 g (1,54 x 10-3 mol) du polyacrylate de méthyle fonctionnalisé par un atome d'iode terminal, 5,0 g (4,67 x 10-2 mol) d'AVP, 0,08 g (5,09 x 10-4 mol) d'AIBN, et 10 g de toluène sont introduits dans un ballon bicol de 100 ml couvert d'un film d'aluminium et équipé d'un réfrigérant. Le mélange est dégazé à l'aide d'Argon pendant 10 min à 0 C, suivi par trois cycles vide/argon puis placé à 70 C sous agitation magnétique. La réaction est arrêtée lorsque le monomère n'est plus consommé. La conversion maximum atteinte est de 50% (mesurée par RMN 31P). Après évaporation totale du toluène sous vide et ajout d'eau, le polymère obtenu forme une dispersion aqueuse stable. REVENDICATIONS 1. Procédé de synthèse d'un copolymère à architecture contrôlée comprenant au moins un bloc A obtenu par la polymérisation d'un mélange de monomères à insaturation éthylénique (Ao) ne comprenant pas de monomères à fonctions vinyl phosphonate et au moins un bloc B obtenu par la polymérisation d'un mélange de monomères à insaturation éthylénique (Bo) comprenant au moins un monomère B, portant au moins une fonction vinyl phosphonate comprenant les étapes suivantes : (a)on réalise une polymérisation radicalaire menant à l'obtention d'un polymère fonctionnalisé en son extrémité par un atome d'iode utile à titre d'agent de transfert dans une réaction de polymérisation radicalaire contrôlée, ladite étape étant conduite en mettant en contact : - des molécules monomères éthyléniquement insaturées, - une source de radicaux libres, et au moins un agent de transfert iodé (b)on réalise, suite à l'étape (a), une étape de polymérisation radicalaire, ou plusieurs étapes successives de polymérisations radicalaires, ladite ou lesdites étape(s) consistant chacune à effectuer une polymérisation radicalaire menant à l'obtention d'un copolymère à blocs fonctionnalisé en son extrémité par un atome d'iode utile à titre d'agent de transfert dans une réaction de polymérisation radicalaire, ladite ou lesdites étapes étant conduite(s) en mettant en contact : - des molécules monomères éthyléniquement insaturées dont au moins une est différente de celles mis en oeuvre dans l'étape précédente, - une source de radicaux libres, et le polymère fonctionnalisé issu de l'étape précédente ; étant entendu que l'une des étapes de polymérisation (a) et (b) définies ci-dessus conduit à la formation du bloc B, c'est à dire du bloc comprenant les fonctions vinyl phosphonate el: qu'une autre des étapes de polymérisation des étapes (a) et (b) conduit à la formation d'un autre bloc, en l'occurrence le bloc A, les monomères éthyléniquement insaturés mis en oeuvre dans les étapes (a) et (b) étant choisis parmi les monomères adaptés pour obtenir un copolymère à architecture contrôlée tel que défini précédemment. 2. Procédé de synthèse d'un copolymère à architecture contrôlée de type télomère comprenant au moins une chaîne B obtenu par la polymérisation d'un mélange de monomères à insaturation éthylénique (Bo) comprenant au moins un monomère B, portant au moins une fonction vinyl phosphonate comprenant l'étape suivante :on met en contact : - des molécules monomères éthyléniquement insaturées, - une source de radicaux libres, et au moins un agent de transfert iodé. 3. Procédé selon la revendication 1 ou 2, caractérisé en ce que la quantité de monomère B1 est supérieure à 10% en mole par rapport au bloc B ou à la chaîne B. 4. Procédé selon l'une quelconque des revendications 1 à 3, caractérisé en ce que 10 la quantité de monomère B1 est supérieure à 20% en mole par rapport au bloc B ou à la chaîne B. 5. Procédé selon l'une quelconque des revendications 1 à 4, caractérisé en ce que la quantité de monomère B1 est supérieure à 50% en mole par rapport au bloc B ou à 15 la chaîne B. 6. Procédé selon l'une quelconque des revendications 1 à 5, caractérisé en ce que l'agent de transfert iodé est choisi parmi les composés de formule (Il) suivante : R-1 (Il) 20 dans laquelle, R représente : - un groupe alkyle, acyle, aryle, alcényle ou alcynyle, - un cycle carboné, saturé ou non, éventuellement aromatique ; - un hétérocycle, saturé ou non, éventuellement aromatique; 25 - une chaîne polymère ; - un atome d'iode ; ou - HI2C-, lorsque R est différent d'un atome d'iode ou du radical HI2C-, R comprend en outre au moins un groupement stabilisant du radical R et possède de 1 à 50 atomes de carbone, 30 le polymère et le groupe stabilisant du radical étant liés au même atome de carbone dans R, Le groupe stabilisant du radical R peut être aryle, alcène, ester, acide, amide, cétone, nitrile, halogène, isocyanate, nitro et amine. 35 7. Procédé selon la revendication 6, caractérisé en ce que le groupe stabilisant du radical R est choisi parmi C6H4CH3, C6H5, (C=O)OCH3, F, CI ou CN.5 8. Procédé selon l'une quelconque des revendications 6 ou 7, caractérisé en ce que l'agent de transfert iodé est choisi parmi le 1-chloro-1-iodoéthane, le 1-fluoro-1- iodoéthane, 1-phényl-1-iodoéthane, le monoiodoperfluoroéthane, monoiodo- perfluoropropane, 2-iodoperfiuorobutane, 1-iodoperfluorobutane, 1-iodoperfluoro(4-méthylbutane), 1-iodoperfluorohexane, 1-iodoperfluoro-n-nonane, monoiodoperfluorocyclohexane, monoiodotrifluorocyclobutane, monoiododifluorométhane, monoiodomonofluorométhane, 2-iodo-1-hydroperfluoroéthane, 3-iodo-1-hydroperfluoropropane, monoiodomonochlorodifluorométhane, monoiododichloromonofluoroéthane, 2-iodo-1,2dichloro-1,1,2-trifluoroéthane, 4-iodo-1,2-dichloroperfluorobutane, 6-iodo-1,2- dichloroperfluorohexane, 4-iodo-1,2,4-trichloroperfluorobutane, 1-iodo-2,2-dihydro-perfluoropropane, 1-iodo-2-hydroperfluoropropane, monoiodotrifluoroéthane, 3- iodoperfluoroprop-1-ène, 4-iodoperfluoropentène-1,4-iodo-5-chloropent-1-ène, 2-iodoperfluoro(1-cyclbutenyl)éthane, 1-iodoperfluorodécane, 2-iodo-1,1,1-trifluoroéthane, 1-iodo-1-hydroperfluoro(2-méthyléthane), 2-iodo-2,2-dichloro-1,1,1-trifluoroéthane, 2-iodoperfluoroéthylperfluorovinyl éther, 2-iodoperfluoroéthylperfluoroisopropyl éther, 3-iodo-2-chloroperfluorobutylperfluorométhyl éther, le iodopentafluorocyclohexane, le iodoperfluorohexane, l'iodoacétonitrile, le methyl-2-iodopropionate, l'éthyl-2- iodopropionate ou l'iodure de benzyle. 9. Procédé selon l'une quelconque des revendications 6 à 8, caractérisé en ce que l'agent de transfert iodé est choisi parmi le 1-iodoperfluorohexane (C6F131), l'iodoacétonitrile (CNCH2I), le methyl-2-iodopropionate (CH3CH(CO2CH3)-I), le 1-phényl-1-iodoéthane (CH3CH(C6H5)-I) et l'iodure de benzyle (C6H5CH2-I). 10. Procédé selon l'une quelconque des revendications 1 à 5, caractérisé en ce que l'agent de transfert iodé est choisi parmi les composés de formule (III) suivante : Z2-R'-1 (III) dans laquelle, R' représente : - un groupe alkylène, arylène, - un cycle carboné, saturé ou non, éventuellement aromatique ; - un hétérocycle, saturé ou non, éventuellement aromatique; ou - une chaîne polymère ; avec R', comme noté ci-dessus, comprenant au moins un groupement stabilisant du 35 radical Z2-R' et possède de 1 à 50 atomes de carbone, le polymère et le groupe stabilisant du radical étant liés au même atome de carbone dans Z2-R' ; le groupe stabilisant du radical R' peut être aryle, alcène, ester, acide, amide, cétone, nitrile, halogène, isocyanate, nitro et amine ; 21 Des exemples de groupes stabilisants des radicaux Z2-R' sont C6H4CH3, C6H5, (C=O)OCH3, F, Cl et CN. Z2 est sélectionné parmi les groupes OR,, N(RI)2, SR,, COOR1, COOM, oléfine du type ûCR,=C(R1)2, époxy, SO3M, P(0)(OR,)2, P(RI)3, isocyanate et CR,=O, où R, est un atome d'hydrogène ou un groupe ayant de 1 à 20 atomes de carbone, R, étant identique ou différent pour tout Z2 possédant plus de un R,, et où M est un sel de métal alcalin tel qu'un sel de sodium ou de potassium. 11. Procédé selon la revendication 10, caractérisé en ce que l'agent de transfert Z2- R'-I préférés iodé est choisi parmi l'acide 3-iodo-4-chloroperfluorobutyrique, l'iodure d'allyle ou encore le 1-iodo-1phényléthanol (Illa) ou l'acide iodoacétique (Illb) décrits ci-dessous: (Illa) HOC\ HO 12. Procédé selon l'une quelconque des revendications 1 à 5, caractérisé en ce que l'agent de transfert iodé est choisi parmi les composés de formule (IV) suivante : I-R'-1 (IV) dans laquelle R' représente : - un groupe alkylène, arylène, - un cycle carboné, saturé ou non, éventuellement aromatique ; - un hétérocycle, saturé ou non, éventuellement aromatique; ou - une chaîne polymère ; R', comme noté précédemment, comprend au moins un groupement stabilisant du radical R'. et possède de 1 à 50 atomes de carbone, le polymère et le groupe stabilisant du radical étant liés au même atome de carbone dans R' ; le groupe stabilisant du radical peut être aryle, alcène, ester, acide, amide, cétone, nitrile, halogène, isocyanate, nitro et amine. 13. Procédé selon la revendication 12, caractérisé en ce que le groupe stabilisant du radical R' est choisi parmi C6H4CH3, C6H5, (C=O)OCH3, F, CI ou CN. 14. Procédé selon l'une quelconque des revendications 12 à 13, caractérisé en ce que 35 l'agent de transfert iodé est choisi parmi le 1,3-diiodoperfluoro-n-propane, 1,4-diiodoperfluoro-n-butane, 1,3-diiodo-2-chloroperfluoro-n-propane, 1,5-diiodo-2,4-dichloroperfluoro-n-pentane, 1,7-diiodoperfluoro-n-octane, 1,12-diiodoperfluorodécane, 1,16-diiodoperfluorohexadécane, 1,2-di(iododifluorométhyl)perfluorocyclobutane, 1,4-di(iododifluorométhyl)tétrafluorocyclohexane, ou le 1,4-di(iodométhyl)benzène (IVa), l'éthylèneglycol di(iodomethyl)ester (lVb), ou le dimethyl-2,5-diiodoadipate (lVc). 15. Procédé selon la revendication 14, caractérisé en ce que l'agent de transfert iodé est choisi parmi les composés suivants : le 1,4-di(iodométhyl)benzène (IVa), l'éthylèneglycol di(iodomethyl)ester (IVb), ou le dimethyl- 2,5-diiodoadipate (IVc): (Iva) (lVb) I o MeO ~\OMe o (lVc) 16. Procédé selon l'une quelconque des revendications 1 ou 3 à 15, caractérisé en ce que le mélange de monomères Ao comprend au moins un monomère choisi parmi les monomères hydrophiles (h) ou hydrophobes (H) suivants : Parmi les monomères hydrophiles (h): - les acides mono- et di-carboxyliques insaturés éthyléniques tels que l'acide acrylique, l'acide méthacrylique, l'acide itaconique, l'acide maléique, ou l'acide fumarique et leurs dérivés tels que les mono-alkylesters de préférence avec des alcools en C1-C4, et les amides comme l'acrylamide, le méthacrylamide, ou - les monomères éthyléniques comprenant un groupe uréido tels que l'éthylène urée éthyl méthacrylamide, ou l'éthylène urée éthyl méthacrylate, ou - les monomères éthyléniques comportant un groupe acide sulfonique ou un de ses sels alcalins ou d'ammonium, comme par exemple l'acide vinylsulfonique, l'acide vinylbenzène sulfonique, l'acide alpha-acrylamido-méthylpropanesulfonique, ou le 2-sulfoéthylène-méthacrylate, ou - les monomères porteurs d'une fonction acide boronique tel que le p-vinylphényl acide boronique, ou - les monomères cationiques choisis parmi les (méth)acrylates d'aminoalkyle, les (méth)acrylamides d'aminoalkyle ; les monomères comprenant au moins une fonction amine secondaire, tertiaire ou quaternaire, ou un groupehétérocyclique contenant un atome d'azote ; les sels d'ammonium de diallyldialkyl ; ces monomères étant pris seuls ou en mélanges, ainsi que sous forme de sels, les sels étant de préférence choisis de telle sorte que le contre-ion soit un halogénure comme par exemple un chlorure, ou un sulfate, un hydrosulfate, un alkylsulfate (par exemple comprenant 1 à 6 atomes de carbone), un phosphate, un citrate, un formate, un acétate, tels que le diméthyl amino éthyl (méth)acrylate, diméthyl amino propyl (méth)acrylate le ditertiobutyl aminoéthyl (méth)acrylate, le diméthyl amino méthyl (méth)acrylamide, le diméthyl amino propyl (méth)acrylamide ; l'éthylène imine, la vinylamine, la 2- vinylpyridine, la 4-vinylpyridine ; le chlorure de triméthylammonium éthyl (méth)acrylate, le méthyl sulfate de triméthylammonium éthyl acrylate, le chlorure de benzyl diméthylammonium éthyl (méth)acrylate, le chlorure de 4-benzoylbenzyl diméthyl ammonium éthyl acrylate, le chlorure de triméthyl ammonium éthyl (méth)acrylamido, le chlorure de triméthyl ammonium de vinylbenzyle ; le chlorure d'ammonium de diallyldiméthyl seuls ou en mélanges, ou leurs sels correspondants, ou - l'alcoolpolyvinylique résultant de l'hydrolyse d'un polyacétate de vinyle par exemple, ou - plus généralement, les polymères hydrophiles provenant d'une modification 20 chimique d'un bloc hydrophobe, par exemple par hydrolyse d'un polyacrylate d'alkyle en polyacide acrylique ; - les amides cycliques de la vinylamine, tel que le N-vinylpyrrolidone et le vinylcaprolactame ; ou parmi les monomères ayant un caractère hydrophobe (H): 25 - les monomères dérivés styréniques tels que le styrène, l'alphaméthylstyrène, le paraméthylstyrène ou le paratertiobutylstyrène, ou - les esters de l'acide acrylique ou de l'acide méthacrylique avec des alcools en C1-C12, de préférence en C1-C8, éventuellement fluorés, tels que, par exemple, l'acrylate de méthyle, l'acrylate d'éthyle, l'acrylate de propyle, 30 l'acrylate de ri-butyle, l'acrylate d'isobutyle, l'acrylate de 2-éthylhexyle, l'acrylate de t-butyle, le méthacrylate de méthyle, le méthacrylate d'éthyle, le méthacrylate de n-butyle, le méthacrylate d'isobutyle, - les nitriles vinyliques contenant de 3 à 12 atomes de carbone, et notamment l'acrylonitrile ou le méthacrylonitrile, 35 - les esters vinyliques d'acides carboxyliques, comme l'acétate de vinyle, le versatate de vinyle, ou le propionate de vinyle, - les halogénures de vinyle ou de vinylidène, par exemple le chlorure de vinyle, le fluorure de vinyle, le chlorure de vinylidène et le fluorure de vinylidène, et 24 - les monomères diéniques, par exemple le butadiène ou l'isoprène. 17. Procédé selon l'une quelconque des revendications 1 ou 3 à 16, caractérisé en ce que le mélange de monomères Ao comprend au moins un monomère choisi parmi : - les monomères hydrophiles (h) suivants : l'acide acrylique (AA), l'acrylamide (Am), l'acide 2-acrylamido-2-méthylpropanesulfonique (AMPS), le sulfonate de styrène (SS), la N-vinylpyrrolidone, l'acide vinyl sulfonique (AVS), les unités alcool vinylique issues de l'hydrolyse du polyacétate de vinyle, ou leurs mélanges; ou parmi les monomères hydrophobes (H) suivants : des esters de l'acide acrylique avec des alcools linéaires ou ramifiés en C1-C8, et en particulier en C1-C4, comme, par exemple, l'acrylate de méthyle, l'acrylate d'éthyle, l'acrylate de propyle, l'acrylate de butyle (Abu) ou l'acrylate de 2-éthylhexyle (A2EH), ou bien des dérivés styréniques tels que le styrène,ou les acrylates fluorés, ou l'acétate de vinyle (VAc), le chlorure de vinyle, le chlorure de vinylidène, ou le fluorure de vinylidène. 18. Procédé selon l'une quelconque des revendications 1 ou 3 à 17, caractérisé en ce que le mélange de monomères Ao comprend au moins un monomère choisi parmi les monomères suivants : acide acrylique (AA) ou l'alcool polyvinylique. 19. Procédé selon l'une quelconque des revendications 1 à 18, caractérisé en ce que le mélange Bo comprend, - de 50 à 100% en mole d'au moins un monomère BI à fonction phosphonate, et, - de 0 à 50% en mole d'au moins un monomère B2 choisi parmi les monomères (Ao) selon l'une quelconque des revendications 16 à 18. 20. Procédé selon l'une quelconque des revendications 1 à 19, caractérisé en ce que le monomère B, est un composé de formule (I) : Y 0= PùORS OR2 (I) dans laquelle :- Y représente un radical choisi parmi un atome d'hydrogène, un radical alkyle ayant de 1 à 6 atomes de carbone, un cyano, un radical phényle, un radical ester de formule -COOR3, un radical acétate de formule -OCOR'3, un acide phosphonique ou un ester méthylique, éthylique ou isopropylique d'acide phosphonique ; - R3,R'3, identiques ou différents représentent un radical alkyle ayant de 1 à 12 atomes de carbone, et de préférence un radical alkyle ayant de 1 à 6 atomes de carbone ; - R,, R2, identiques ou différents représentent un atome d'hydrogène, ou un radical alkyle ayant de 1 à 6 atomes de carbone éventuellement substitué par un atome 10 d'halogène ; ou leurs mélanges. 21. Procédé selon l'une quelconque des revendications 5 et 20, caractérisé en ce que dans la revendication 20 lorsque Y est différent d'un atome d'hydrogène, alors le 15 bloc B ou la chaîne B comprend également des monomères B1 dans lequel Y représente un atome d'hydrogène. 22. Procédé selon l'une quelconque des revendications 1 à 21, caractérisé en ce que le monomère B, est choisi parmi l'acide vinyl phosphonique, le diméthyl ester de 20 l'acide vinyl phosphonique, le bis(2-chloroethyl) ester de l'acide vinyl phosphonique, l'acide vinylidène diphosphonique, le tetraisopropylester de l'acide vinylidène diphosphonique, l'acide alpha-styrène phosphonique ou leurs mélanges. 23. Procédé selon l'une quelconque des revendications 1 à 22, caractérisé en ce 25 que le monomère B, est sous forme d'acide libre, ou sous forme de leurs sels, ou sous forme neutralisée, partiellement ou totalement, éventuellement par une amine par exemple la dicyclohexylamine. 24. Procédé selon l'une quelconque des revendications 1 à 23, caractérisé en ce 30 que le monomère B, est l'acide vinyl phosphonique. 25. Procédé selon l'une des revendications 1 à 24, caractérisé en ce que le monomère B2 est choisi parmi l'acide acrylique, l'acrylamide, l'acide vinyl sulfonique, l'acétate de vinyle, l'acrylate de butyle ou leurs mélanges. 26. Procédé selon l'une quelconque des revendications 1 à 25, caractérisé en ce que le monomère B2 est l'acide acrylique. 35 27. Procédé selon l'une quelconque des revendications 1 à 26, caractérisé en ce que la polymérisation est mise en oeuvre notamment en masse, en solvant tel qu'un mélange eau-alcool, ou en milieu dispersé. 28. Procédé selon la revendication 27, caractérisé en ce que ledit solvant est l'acétonitrile, l'acétate d'éthyle ou un alcool choisi parmi l'éthanol, l'isopropanol, ou leurs mélanges avec l'eau éventuellement. 29. Télomère susceptible d'être obtenu par la mise en oeuvre du procédé selon l'une quelconque des revendications 2 à 28. 30. Utilisation du téomère selon la revendication 29 comme agent modificateur de surface (en particulier comme hydrophylisant, hydrophobant, oléophobant), comme promoteur d'adhésion, comme agent anti-corrosion, comme agent ignifugeant, comme dispersant ou comme émulsifiant.